ПЛОСКОЕ СТЕКЛО И ЕГО СПОСОБ ИЗГОТОВЛЕНИЯ, А ТАКЖЕ ЖИДКОКРИСТАЛЛИЧЕСКИЕ ДИСПЛЕИ И СОЛНЕЧНЫЕ ФОТОЭЛЕКТРИЧЕСКИЕ УСТРОЙСТВА

1. Плоское стекло, отличающееся тем, что оно имеет следующий состав:
2
3
2
2
3
2
2
3
2
содержание ВО составляет 0-3,9 мас.%, содержание NaO - 0,01-14 мас.%, содержание FeО 0,01-5 мас.%, содержание FO - 0 мас.%, содержание MgO - 7-22,2 мас.%, содержание AlO - 0,01-39 мас.%, кроме того, содержание SiO в 1,9-4,1 раза больше содержания СаО, содержание СаО в 1,0-1,8 раз больше содержания MgO;
и тем, что:
нижний предел температуры отжига данного стекла 550 - 710°C;
разница толщины стекла составляет менее 0,3 мм;
коэффициент водопоглощения данного стекла лежит в диапазоне от 0 до 0,3%;
прочность на изгиб данного стекла достигает 50-180 МПа.
2
2
3
2. Плоское стекло по п.1, отличающееся тем, что толщина данного плоского стекла составляет 0,1-1,8 мм, содержание NaO составляет 0,01-2 мас.%, содержание AlO- 0,1-28 мас.%.
2
2
3
3. Плоское стекло по п.1, отличающееся тем, что толщина данного плоского стекла составляет 0,1-1,8 мм, содержание NaО составляет 2-14 мас.%, содержание AlO 0,1-28 мас.% или 29-39 мас.%.
2
2
3
4. Плоское стекло по п.1, отличающееся тем, что толщина данного плоского стекла составляет 1,8-20 мм, содержание NaO составляет 0,01-2 мас.%, содержание AlO - 0,1-28 мас.%.
2
2
3
5. Плоское стекло по п.1, отличающееся тем, что толщина данного плоского стекла составляет 1,8-20 мм, содержание NaО составляет 2-14 мас.%, содержание AlO - 0,1-28 мас.% или 29-39 мас.%.
6. Жидкокристаллический дисплей, отличающийся тем, что он включает:
матричную подложку, причем данная матричная подложка включает в себя подложку и нанесенную на нее пиксельную структуру, и данная подложка представляет собой стеклянную пластину из плоского стекла по любому из пп.1-5;
подложку цветного фильтра, причем данная подложка цветового фильтра включает в себя подложку и нанесенный на данную подложку слой цветного фильтра, и данная подложка является стеклянной пластиной из плоского стекла по любому из пп.1-5;
жидкокристаллический слой, расположенный между матричной подложкой и подложкой цветового фильтра, а также систему подсветки.
7. Солнечное фотоэлектрическое устройство, отличающееся тем, что оно включает солнечную батарею и стеклянную подложку или покровную пластину, изготовленную из плоского стекла по любому из пп.1-5.
8. Способ изготовления плоского стекла по любому из пп.1-5, отличающийся тем, что он включает следующие шаги:
шаг 1: сырье, взятое в соответствии с рецептурой изготовления данного стекла, указанной в любом из пп.1-5, после смешивания подвергают плавке при температуре плавления, соответствующей рецептуре изготовления разных стекол, образуя стекломассу заданной вязкости, которую затем гомогенизируют, осветляют, выпускают пузырьки, после чего получают текучий расплав;
шаг 2: осуществляют формовку стекла, используя любую из таких технологий изготовления стекла, как флоат-технология, технология горизонтального вытягивания, технология Glaverbel, технология прокатки и технология переполнения.
9. Способ по. п. 8, отличающийся тем, что вышеупомянутый шаг 1 включает следующие действия:
подготовленные различные виды сырья размещают каждый в отдельный контейнер для сырьевого материала, обеспечивают проход различных видов сырья по конвейерной линии для подачи сырья, после взвешивания согласно желаемому соотношению их направляют в устройство для смешивания сырья, после смешивания их подают в большую трубу для подачи шихты или в бункер;
подготовленное сырье помещают в плавильную ванну, при соответствующей температуре плавления производят плавление с образованием стекломассы с заданной вязкостью, которую затем гомогенизируют, осветляют, выпускают пузырьки, после чего получают текучий расплав;
и тем, что в шаге 2 используют флоат-технологию, причем в данной технологии подготавливают оловянную ванну; после проведения технологических операций шага 1 в конце плавильной ванны обеспечивают течение текучей расплавленной жидкости в оловянную ванну, где производят отлив, полировку, вытягивание, машинную растяжку края в заданном направлении, вытягивание из ванны с расплавленным оловом и после постепенного снижения температуры, отжига, охлаждения и резки получают вышеупомянутое стекло.
2
3
0.5
1
2
3
10. Способ по п.8, отличающийся тем, что содержание AlO в данном стекле составляет 30 мас.%, причем когда вязкость стекла составляет 10 Па·с, температура равна 1480 - 1640°C; когда вязкость составляет 10 Па·с, температура равна 1410 - 1600°C; когда вязкость стекла составляет 10 Па·с, температура равна 1180 - 1340°C; когда вязкость стекла составляет 10 Па·с, температура равна 1040 - 1220°C; причем разница толщины данного стекла составляет менее 0,3 мм; коэффициент пропускания видимого света в данном стекле лежит в диапазоне 40 - 95%; коэффициент водопоглощения данного стекла лежит в диапазоне от 0 - 0,3%; нижний предел температуры отжига стекла 550 - 710°C; прочность данного стекла на изгиб составляет 50 - 180 МПа; разница значений коэффициента теплового расширения стекла составляет 1,0 - 3,0 миллионных долей при 150 - 300°C; при 550 - 600°C разница значений составляет 1,0 - 2,8 миллионных долей.